(57)【要約】【課題】燃料中の不純物となる水分のみを捕集し燃料のみを流入させ、かつ燃料中のゴミ、異物類を捕集できるようにした水分分離フィルタを提供する。【解決手段】受け皿本体（１）に用いられる樹脂が、ポリエチレン、ポリプロピレン、ポリアセタール、またはポリアミドに代表される、親油性高分子材料からなり、ろ材（２）に用いられる不織布が、疎水性、熱成形性に優れたポリエステル長繊維不織布からなり、ろ材（２）は、熱プレスにて三次元形状とし、底面と側面が一体でなり、受け皿本体（１）と、ろ材（２）を一体成形したことを特徴とする水分分離フィルタ。【選択図】図２
0003108659.tif 000002
【実用新案登録請求の範囲】
【請求項１】
灯油を燃料とする空調器具に付属する、給油タンクから供給された灯油燃料が燃焼室に流入する際、燃料中の不純物である水分のみを捕集し燃料のみを流入させ、かつ燃料中のゴミ、異物類を捕集できるようにした、水分分離フィルタ。
【請求項２】
受け皿本体（１）に用いられる樹脂が、ポリエチレン、ポリプロピレン、ポリアセタール、またはポリアミドなどの親油性高分子材料からなり、ろ材（２）に用いられる不織布が、通液性、通気性、熱成形性があり、ノーバインダーで、剛性があるポリエステル長繊維不織布からなる、受け皿本体（１）と、ろ材（２）を一体成形、あるいは、超音波溶着、もしくは、熱溶着した水分分離フィルタ。
【請求項３】
ろ材（２）は、プレスの雄、雌金型で、加熱、加圧させながら、シートを伸長、成形すると容易に凹凸の任意形状品となり、底面と側面が一体で、深絞り成形を特徴とする請求項１または２記載の水分分離フィルタ。
【考案の詳細な説明】
【考案の詳細な説明】
【技術分野】
【０００１】本発明は、燃料中の不純物となる水分のみを捕集し燃料のみを流入させ、かつ燃料中のゴミ、異物類を捕集できるようにした水分分離フィルタに関する。
【背景技術】
【０００２】石油空調器具は、給油タンクから吸い上げた燃料が燃焼室に供給される仕組みであるが、使用者が給油タンクに誤って水を混入させてしまったり、急激な気温の変化が繰り返される事で、タンク内が結露し水分が蓄積され、この水分が燃料とともに燃焼室に流入した場合、また、燃料中のゴミ、異物類が燃料とともに燃焼室に流入した場合、燃料配管や燃料噴出口の目詰まりや腐食の原因となったり、不完全燃焼になることがあるため、フィルタが設置されている。【０００３】これまでのフィルタ材料には、ろ紙に撥水剤を塗布させ、丸い平板に打ち抜いたものや、疎水性の樹脂製不織布を丸い平板に打ち抜いたものや、疎水性の樹脂製パウダーを金型に充填し、特開２００２−５４３０号公開特許公報では、加熱固化することによって三次元形状のスポンジフィルタを形成したものが存在する。
【考案が解決しようとしている課題】
【０００４】しかし、次のような欠点があった。
ろ紙製で撥水剤を塗布させたものでは、紙材であるために、耐久性に劣り破れやすい。また、撥水剤が単に染み込んでいるだけであるために経時にともない撥水効果が低下していく。
疎水性の不織布を丸い平板に打ち抜いたものでは、撥水性は確保されるが、単なる平面であり、ろ過面積を稼ぐことが出来ないためろ過効率に劣る。
疎水性の樹脂製パウダーを金型に充填し、加熱硬化することによって三次元形状のスポンジフィルタとしたものでは、撥水効果は確保されるが、長繊維不織布と比べると、耐久性に劣り破れやすい。また、スポンジの形成にはパウダー同士の分子重合をともなうため、成形条件を厳格に管理しないと均一な、ろ材に仕上がらないため、ろ過効率にも変動を期たす恐れがある。
【０００５】本発明は、これらの欠点を解決するためになされたもので、長期の耐久性と撥水性が維持され、ろ過効率が均一で高い、水分分離フィルタである。
【課題を解決するための手段】
【０００６】本発明の要旨は、受け皿本体（１）に用いられる樹脂が、ポリエチレン、ポリプロピレン、ポリアセタール、またはポリアミドに代表される、親油性高分子材料からなり、ろ材（２）に用いられる不織布が、疎水性、熱成形性に優れたポリエステル長繊維不織布からなり、ろ材（２）は、熱プレスにて三次元形状とし、底面と側面が一体でなり、受け皿本体（１）とろ材（２）を一体成形した水分分離フィルタにある。
【考案を実施するための最良の形態】
【０００７】以下の実施例により本発明を更に詳しく説明する。
受け皿本体（１）に用いられる樹脂としては、東レ（株）のアミランＣＭ３００１−Ｎ、ユニチカ（株）のマラニール、ポリプラスチックス（株）のポリアセタールを例示することができるが、これに限定するものではない。【０００８】ろ材（２）に用いられるポリエステル長繊維不織布としては、旭化成工業（株）のスマッシュＹ１−５０５０、Ｙ１−５１００、Ｙ１−５１５０、Ｙ１−５２００、Ｙ１−５２５０、を例示することができるが、熱プレス成形できる不織布であれば、これに限定するものではない。【０００９】ろ材（２）は、基本的な水分分離機能とろ過効率は維持しながら、目付の選択により、要求されるフィルタ性能を制御することもできる。【００１０】成形方法として、１．受け皿本体（１）の円筒径に合わせ、円筒形とした熱プレス金型に、「スマッシュ」をシート状にセットする。２．シートをプレス金型に枠止めする。３．プレス温度を８０℃から２００℃、プレス時間を１５秒から６０秒の範囲内として成形する。４．枠止めした部分を除去して、ろ材（２）を得る。【００１１】ろ材（２）は軟化点を超えた温度領域で容易に変形しやすい性質があるので、成形加工、延伸加工、表面平滑加工などの加工を行なうことにより、通常の延伸ポリエステル不職布では達成できなかった任意形状を取ることができる。【００１２】受け皿本体（１）と、ろ材（２）を一体化させる方法としては、受け皿本体（１）を射出成形する際に、上記の方法で成形したろ材（２）を、受け皿本体（１）の金型凸部に（２）を固定して、インサート成形する、あるいは、超音波溶着にて高周波数の振動を溶着ヶ所に与えるか、もしくは、熱溶着にて樹脂と不織布を溶融温度以上に加熱して、固化させる。
本発明は以上のような製造方法にて製造される、水分分離フィルタである。【００１３】本発明の水分分離フィルタは、水分分離能力と捕集力が非常に高いことに加え、不織布をプレス成形しているので、折り曲げ加工や接合加工をする必要もなく、別途、撥水剤を塗布する必要もなく、ろ材部品としてはひとつで済むので、生産性向上効果も非常に高くなる。【００１４】以下、本発明を詳しく説明する。本発明において、ろ材（２）の耐石油性は、次のようにして測定したものをいう。【００１５】（耐石油性引張評価）水分分離フィルタに使用するポリエステル長繊維不織布の引張特性を評価する。引張強度および伸び率の試験は、ＪＩＳ−Ｌ１９０６、一般長繊維不織布試験方法に準じて、以下の条件にて行なう。試験片サイズ：５ｃｍ×３０ｃｍの試験片を、試料の幅１ｍ当たり、縦方向および横方向にそれぞれ６枚採取する。そのうち、それぞれ３枚の試験片は引張試験機に、つかみ間隔を２０ｃｍにして取り付け、室温下、１００ｍｍ／ｍｉｎの引張速度で試験片が破断するまで荷重を加える。【００１６】別のそれぞれ３枚は、室温下、別に設けた容器に入れ、灯油（常温）の中に１６８時間浸漬する。試験片は、灯油から出して１分間以内に、つかみ間隔を２０ｃｍにして取り付け、室温下、１００ｍｍ／ｍｉｎの引張速度で試験片が破断するまで荷重を加える。【００１７】本発明において、水分分離機能試験、ろ過速度は常温、大気圧下で次のようにして測定したものをいう。【００１８】（水分分離機能試験）受け皿本体（１）と、ろ材（２）を一体成形した水分分離フィルタのろ材（２）上部から、まず灯油を５ｍ１吸収させ、次に水を受け皿本体（１）の満水位置まで注ぎ、１６８時間放置した後、水漏れの有無を目視で確認する。その後、ろ材（２）の底部を指先で擦って、水漏れの有無を確認する。【００１９】（ろ過速度測定）受け皿本体（１）と、ろ材（２）を一体成形した水分分離フィルタのろ材（２）上部から、灯油を１００ｍｌ連続して注いだときに要した、時間を測定する。【００２０】以上の方法で、耐石油性、水分分離機能、およびろ過速度を評価し、表１および２に示した。【００２１】
【表１】
0003108659.tif 000003
【００２２】
【表２】
0003108659.tif 000004
【００２３】以上、本発明の実施例においては、水分分離機能、ろ過速度ともに、比較例に比べて優れていることが分かる。また、材料の灯油に対する耐性も十分に確保されている。
【発明の効果】
本考案の分離フィルタは、燃料中の不純物となる水分のみを捕集し燃料のみを流入させ、かつ燃料中のゴミ、異物類を高効率で捕集できるため画期的である。また、捕集した水分は容易に排水処分することができる。また、排水後も繰り返し使用することができる。成形が容易であるため生産性向上が図れ、結果的に、ユーザーにも低コストで提供することができる。
【図面の簡単な説明】
【図１】本発明で用いる、ろ材（２）の製造工程を示すフローチャート図である。
【図２】本発明の製造方法で作製した水分分離フィルタの上面略図である。
【図３】本発明の製造方法で作製した水分分離フィルタの側面略図である。
【図４】本発明の製造方法で作製した水分分離フィルタの下面略図である。
【符号の説明】
１．受け皿本体
２．ろ材
３．ろ材原反
４．金型
【図１】
0003108659.tif 000005
【図２】
0003108659.tif 000006
【図３】
0003108659.tif 000007
【図４】
0003108659.tif 000008
【手続補正書】
【提出日】平成16年11月17日(2004.11.17)
【手続補正２】
【補正対象書類名】実用新案登録請求の範囲
【補正対象項目名】全文
【補正方法】変更
【補正の内容】
【実用新案登録請求の範囲】
【請求項１】
受け皿本体（１）は、上部にテーパー形状を有した開口部を持ち、下部は格子状の複数のリブを周設し、その格子間の空隙を覆う様にろ材（２）を被着させた、タンクの給油口に遊設させて用いる円筒形状を有した、灯油を燃料とする空調器具に付属する、給油タンクから供給された灯油燃料が燃焼室に流入する際、燃料中の不純物である水分のみを捕集し燃料のみを流入させ、かつ燃料中のゴミ、異物類を捕集できるようにした、水分分離フィルタ。
【請求項２】
受け皿本体（イ）に用いられる樹脂が、ポリエチレン、ポリプロピレン、ポリアセタール、またはポリアミドなどの親油性高分子材料からなり、ろ材（ロ）に用いられる不織布が、通液性、通気性、熱成形性があり、ノーバインダーで、剛性があるポリエステル長繊維不織布からなる、（イ）と（ロ）を一体成形した水分分離フィルタ。
【請求項３】
ろ材（ロ）は、プレスの雄、雌金型で、加熱、加圧させながら、シートを伸長、成形すると容易に凹凸の任意形状品となり、底面と側面が一体で、深絞り成形を特徴とする請求項１または２記載の水分分離フィルタ。